АНГОБ
ENGOBE

Изобретение относится к промышленности строительных материалов, в частности к материалам для художественно-декоративной отделки поверхности бетонных изделий (панелей, блоков, плит и др.).
Известны ангобы, приготавливаемые на основе глин с окрашивающими добавками [1]. Такие ангобы предназначены для нанесения на поверхность керамических изделий.
Задача изобретения состоит в получении ангоба, пригодного для нанесения на поверхность бетонных изделий.
Технический результат достигается тем, что ангоб, содержащий глину и окрашивающую добавку, дополнительно включает шамот и цемент при следующем соотношении компонентов, мас.%: глина 32,0-47,0; окрашивающая добавка 0,1-10,0; шамот 20,0-25,0; цемент 30,0-35,0.
В таблице приведены составы ангоба.
Таблица
Компоненты
Состав, мас.%:
1
2
3
4
Глина
44,0
42,0
32,0
47,0
Окрашивающая добавка:
- оксид кобальта
1,0
-
-
-
- пиролюзит
-
3,0
-
-
- охра
-
-
10,0
-
- сурик
-
-
-
0,1
Шамот
20,0
23,0
25,0
22,9
Цемент
35,0
32,0
33,0
30,0
В составе керамической массы могут быть использованы любые пластичные легкоплавкие глины, в том числе: бентониты, лессы и др. Может быть использован шамот, полученный обжигом указанных глин. В качестве цемента может быть использован портландцемент, в том числе белый, шлакопортландцемент, пуццолановый цемент и др.
2
Компоненты дозируют в требуемых количествах и размалывают до получения порошков с удельной поверхностью 4000-5500 см/г. Затем компоненты смешивают и готовят ангоб с влажностью 45-65%. Ангоб наносят (напыляют) на поверхность бетонных изделий, выдерживают в течение 1-28 сут и обжигают. Температуру обжига подбирают экспериментально в зависимости от используемого сырья. Для обжига ангоба на поверхности бетонных изделий возможно использование электропечей [2-4], применяемых при глазуровании бетона.
Источники информации
1. Акунова Л.Ф., Крапивин В.А. Технология производства и декорирования художественных керамических изделий. - М.: Высшая школа, 1984. - 207 с.
2. Канаев В.К. Глазурование железобетонных стеновых панелей // Обзор. информ. Сер.5. Керамическая пром-сть / ВНИИЭСМ, 1985. - Вып.1. - 37 с.
3. Канаев В.К. Новая технология строительной керамики - М.: Стройиздат, 1990. - 264 с.
4. Гердвис И.А. Научные основы технологии керамического глазурования бетонных изделий // Труды НИИ «Стройкерамика», 1973. - Вып.37. - С.83-101.